СПОСОБ СВАРКИ ТОНКОСТЕННЫХ ТРУБ ПОСРЕДСТВОМ ЗАКАЛОЧНОЙ СВАРКИ С МАКСИМАЛЬНОЙ ТЕМПЕРАТУРОЙ

1. Способ соединения двух элементов (11, 12) посредством сварки, при котором, по меньшей мере, один из двух элементов (11, 12) или используемый при выполнении сварного соединения присадочный материал состоит из самозакаливающегося стального сплава, причем способ включает этапы, на которых:
- обеспечивают стык (17), проходящий от внутренней стороны (14) к наружной стороне (15), между двумя элементами (11, 12), подлежащими соединению;
- наплавляют слой (20) в корне шва на участке внутренней стороны (14);
- наплавляют заполняющий слой (21), примыкающий к слою (20) в корне шва;
- наплавляют, по меньшей мере, один покрывающий слой (23), примыкающий к заполняющему слою (21), на участке наружной стороны (15), с такими предварительно заданными параметрами сварки, чтобы температура, находящаяся в оптимальном температурном диапазоне, регулировалась с внутренней стороны (14) участка слоя (20) в корне шва.
2. Способ по п.1, при котором стальной сплав содержит хром в концентрации 1,9-2,6 вес.%.
3. Способ по п.2, при котором стальной сплав содержит хром в концентрации 2,25-2,5 вес.%.
4. Способ по п.1, при котором, по меньшей мере, один валик (24) наплавленного материала, по меньшей мере, одного покрывающего слоя (23) наносят в виде зигзагообразного валика (P) по траектории, подобной движению маятника.
C3
5. Способ по п.1, при котором верхний предел оптимального температурного диапазона соответствует температуре A для конкретного материала элементов (11, 12), подлежащих соединению.
6. Способ по п.1, при котором нижний предел оптимального температурного диапазона составляет приблизительно 600°С или 700°С.
C1
7. Способ по п.1, при котором нижний предел оптимального температурного диапазона соответствует температуре A для каждого конкретного материала элементов (11, 12), подлежащих соединению.
8. Способ по п.1, при котором сила сварочного тока (I) для наплавления упомянутого, по меньшей мере, одного покрывающего слоя (23) составляет от 70 до 120 А и предпочтительно - от 85 до 95 А.
9. Способ по п.1, при котором соединяемые элементы (11, 12) представляют собой две трубы (11) или две перемычки (12) регистра труб (10) трубчатой стенки котла.
10. Способ по п.1, при котором соединяемые элементы (11, 12) имеют толщину стенки (W) менее 10 мм.
11. Способ по п.1, при котором соединяемые элементы (11, 12) имеют толщину стенки (W) в диапазоне от 5,6 до 6,3 мм.
12. Способ по п.1, при котором содержание углерода в соединяемых элементах (11, 12) составляет, по меньшей мере, 0,05-0,10 вес.%.
13. Способ по п.1, при котором каждый слой (20, 21, 23, 23а, 23b) содержит один или более валиков (24) наплавленного материала.
14. Способ по п.1, при котором сварочная проволока имеет диаметр от 2,0 до 2,5 мм.